(57)【要約】【課題】光の取り出し効率と共に信頼性が改善された発光モジュールを提供する。また、光の取り出し効率と共に信頼性が改善された発光モジュールの作製方法を提供する。【解決手段】ガスバリア性を備える素子基板を用いるものであり、当該素子基板の一方の表面の側には発光素子が光学的に接続され、他方の表面の側には拡散反射層が接する構成を有する。なお、当該拡散反射層は拡散反射率が７５％以上１００％未満である。また、当該発光素子は一対の透光性を有する電極の間に発光性の有機化合物を含む層を備えるものである。そして、当該素子基板は発光素子が発する光を透過し、その屈折率は発光性の有機化合物を含む層との屈折率の差が０．２以下であって、且つその形成温度が当該発光素子の形成温度または拡散反射層の形成温度のいずれよりも高いものである。【選択図】図１
2013101927.tif 000002
【特許請求の範囲】
【請求項１】
ガスバリア性を備える素子基板と、
前記素子基板の一方の面に光学的に接続された第１の電極を接する発光素子と、
前記素子基板の一方の面との間に、前記発光素子を封止する封止材と、
前記素子基板の他方の面に拡散反射層と、を有し、
前記拡散反射層は、拡散反射率が７５％以上１００％未満であり、
前記発光素子は、前記第１の電極と、前記第１の電極と重なる第２の電極と、その間に発光性の有機化合物を含む層と、を備え、
前記第１の電極と前記第２の電極は、いずれも前記発光性の有機化合物を含む層が発する光を透過し、
前記封止材は、前記発光性の有機化合物を含む層が発する光を透過する領域を前記発光素子と重なるように備え、
前記素子基板は、前記発光性の有機化合物を含む層が発する光を透過し、前記発光性の有機化合物の屈折率との差が０．２以下である屈折率を備え、且つ少なくとも一方の面に、前記発光素子の形成温度または前記拡散反射層の形成温度のいずれよりも高い温度で形成されるガラス層を備える、発光モジュール。
【請求項２】
前記素子基板の一方の面が平坦な面を有するガラスであって、
前記第１の電極が前記平坦な面に光学的に接続する請求項１記載の発光モジュール。
【請求項３】
前記ガラスが３００℃以上１７００℃以下で形成され、且つ、鉛、亜鉛、バリウム、チタン乃至ランタンから選ばれた一をケイ素の他に含む酸化物ガラスである、請求項１または請求項２に記載の発光モジュール。
【請求項４】
前記素子基板の厚さが５０μｍ以上１０００μｍ以下である、請求項１乃至請求項３のいずれか一に記載の発光モジュール。
【請求項５】
前記拡散反射層は、前記発光素子が発する光に対し２５％未満の透過率となるように、中心粒径が１μｍ以上１００μｍ以下である粒子を母材中に含み、
前記母材の屈折率は、前記素子基板の屈折率との差が０．２以下、または前記素子基板の屈折率以上であって、
前記粒子の屈折率と前記母材の屈折率の差が０．３以上である請求項１乃至請求項４のいずれか一に記載の発光モジュール。
【請求項６】
前記拡散反射層は、前記発光素子が発する光に対し２５％未満の透過率となるように、中心粒径が１μｍ以上１００μｍ以下である粒子を母材中に含み、
前記粒子の屈折率は、前記素子基板の屈折率との差が０．２以下、または前記素子基板の屈折率以上であって、
前記粒子の屈折率と前記母材の屈折率の差が、０．３以上である請求項１乃至請求項４のいずれか一に記載の発光モジュール。
【請求項７】
前記素子基板の他方の面と前記拡散反射層の一方の面の間に、前記素子基板の屈折率との差が０．２以下の接続層を備え、
前記拡散反射層は他方の面に凹凸と、前記凹凸に沿った反射層が設けられている請求項１乃至請求項６のいずれか一に記載の発光モジュール。
【請求項８】
ガスバリア性を備える素子基板の一方の面に光学的に接続するように設けられた第１の電極と、第１の電極に重なる第２の電極との間に、発光性の有機化合物を含む層を有する発光素子を形成する第１のステップと、
前記素子基板の一方の面と封止材の間に、前記発光素子を封止する第２のステップと、
前記素子基板の他方の面に、拡散反射層を形成する第３のステップと、を有し、
前記素子基板、前記第１の電極および前記第２の電極が、いずれも前記発光性の有機化合物を含む層が発する光を透過する発光モジュールの作製方法。
【発明の詳細な説明】
【技術分野】
【０００１】
本発明は、発光素子を封止された空間に備える発光モジュールおよびその発光モジュールの作製方法に関する。
【背景技術】
【０００２】
膜状に広がる発光性の化合物を含む層を、一対の電極の間に備える発光素子が知られている。このような発光素子の一例として、有機ＥＬ素子（有機エレクトロルミネッセンス素子ともいう）や無機ＥＬ素子を挙げることができる。有機ＥＬ素子は、一対の電極に電圧を印加すると、発光性の有機化合物を含む層から発光が得られる。そして、有機ＥＬ素子を用いた発光装置（具体的には照明装置や表示装置など）が近年盛んに研究されている。
【０００３】
有機ＥＬ素子は発光性の有機化合物を含む層から光を発する。当該発光性の有機化合物を含む層は大気より高い屈折率を有する。大気より高い屈折率を有する層が発する光は大気中に取り出し難いため、有機ＥＬ素子から大気中に、その光を効率良く取り出すには特別な工夫が必要である。
【０００４】
例えば、特許文献１に記載された有機エレクトロルミネッセンス素子は、背面電極、有機エレクトロルミネッセンス発光層、および光透過性前面電極が、この順に積層された構成を有する有機エレクトロルミネッセンス素子であって、背面電極が光透過性電極であり、背面電極の背面側に、有機エレクトロルミネッセンス発光層の屈折率の８０％以上の屈折率を有する材料を主構成成分とする高屈折率光散乱層が設けられている。そして、発光層と高屈折率光散乱層との間に介在する層の屈折率が、該発光層から背面側に向けて発せられる光の４０％以上の光が該高屈折率光散乱層に入射するように、調整されている。
【０００５】
また、特許文献２に記載された分散型エレクトロルミネッセンス素子は、光散乱性の背面シートを備える。このような構成により、外部への光の取り出し効率が高められている。なお、分散型エレクトロルミネッセンス素子は無機ＥＬ素子の一態様である。
【０００６】
一方、有機ＥＬ素子は、大気中の不純物（代表的には水および／または酸素）が存在する環境において、信頼性が損なわれ易い。そのため、有機ＥＬ素子を封止するさまざまな構成が開発されている。例えば、透湿性の低い基板上に形成された有機ＥＬ素子を透湿性の低い封止膜で覆う封止構造が知られている。
【先行技術文献】
【特許文献】
【０００７】
【特許文献１】特開２００４−１４３８５号公報
【特許文献２】国際公開第２００２／０８０６２６号公報
【発明の概要】
【発明が解決しようとする課題】
【０００８】
上述の特許文献１に記載された有機エレクトロルミネッセンス素子は、光透過性の背面電極と高屈折光散乱層との間に介在する層から、有機エレクトロルミネッセンス発光層へ不純物が拡散し、当該有機エレクトロルミネッセンス素子の信頼性が損なわれてしまう恐れがある。
【０００９】
本発明の一態様は、このような技術的背景のもとでなされたものである。したがって、光の取り出し効率と共に信頼性が改善された発光モジュールを提供することを課題の一とする。または、光の取り出し効率と共に信頼性が改善された発光モジュールの作製方法を提供することを課題の一とする。
【課題を解決するための手段】
【００１０】
上記目的を達成するために、本発明の一態様は、発光素子と拡散反射層との間に介在する層に着眼した。そして、以下の構成を備える発光モジュールに想到し、上記課題の解決に至った。
【００１１】
本発明の一態様の発光モジュールは、ガスバリア性を備える素子基板を用いるものであり、当該素子基板の一方の表面の側には発光素子が光学的に接続され、他方の表面の側には拡散反射層が設けられた構成を有する。なお、当該拡散反射層は拡散反射率が７５％以上１００％未満である。また、当該発光素子は一対の透光性を有する電極の間に発光性の有機化合物を含む層を備えるものである。そして、当該素子基板は発光素子が発する光を透過し、その屈折率は発光性の有機化合物との屈折率の差が０．２以下であって、且つその形成温度が当該発光素子の形成温度または当該拡散反射層の形成温度のいずれよりも高いものである。
【００１２】
すなわち、本発明の一態様は、ガスバリア性を備える素子基板と、素子基板の一方の面に光学的に接続された第１の電極を接する発光素子と、素子基板の一方の面との間に、発光素子を封止する封止材と、素子基板の他方の面に拡散反射層と、を有する。そして、拡散反射層は、拡散反射率が７５％以上１００％未満である。発光素子は、第１の電極と、第１の電極と重なる第２の電極と、その間に発光性の有機化合物を含む層と、を備える。第１の電極と第２の電極は、いずれも発光性の有機化合物を含む層が発する光を透過し、封止材は、発光性の有機化合物を含む層が発する光を透過する領域を発光素子と重なるように備える。素子基板は、発光性の有機化合物を含む層が発する光を透過し、発光性の有機化合物の屈折率との差が０．２以下である屈折率を備え、且つ少なくとも一方の面に、発光素子の形成温度または拡散反射層の形成温度のいずれよりも高い温度で形成されるガラス層を備える、発光モジュールである。
【００１３】
上記本発明の一態様の発光モジュールは、ガスバリア性を備える素子基板を用いるものであって、当該素子基板の一方の表面の側には発光素子が光学的に接続され、他方の表面の側には拡散反射層が設けられた構成を有する。ここで、発光素子と拡散反射層の間にある素子基板は、発光性の有機化合物を含む層の屈折率との差が０．２以下の屈折率を有するため、発光性の有機化合物を含む層が発する光のうち第１の電極側から拡散反射層に向かう光は、高い効率で拡散反射層に到達できる。そして、当該拡散反射層は入射してきた光を拡散反射する（入射光は、入射角とは異なる角度で射出する光を含み反射する）ため、発光素子との間に導波路が形成されにくい。その結果、光の取り出し効率が改善された発光モジュールを提供できる。加えて、素子基板は、少なくとも一方の面に、発光素子の形成温度または拡散反射層の形成温度のいずれよりも高い温度で形成されるガラス層を備えるため、一方の面に光学的に接続された発光素子に不純物が拡散する現象が抑制される。その結果、信頼性に優れた発光モジュールを提供できる。
【００１４】
また、本発明の一態様は、素子基板の一方が平坦な面を有するガラスの平坦な面に、第１の電極が光学的に接続する上述の発光モジュールである。
【００１５】
上記本発明の一態様の発光モジュールは、ガスバリア性を備える素子基板の一方の表面が平坦な面を有するガラスであって、当該平坦な面の側に上に発光素子の第１の電極が設けられ、他方の表面の側には拡散反射層が設けられた構成を有する。これにより、第１の電極の表面を容易に平坦に形成でき、第１の電極と第２の電極が短絡し難くなる。その結果、光の取り出し効率が改善された信頼性に優れた発光モジュールを提供できる。
【００１６】
また、本発明の一態様は、ガラスが３００℃以上１７００℃以下で形成され、且つ、鉛、亜鉛、バリウム、チタン乃至ランタンから選ばれた一をケイ素の他に含む酸化物ガラスである、上述の発光モジュールである。
【００１７】
上記本発明の一態様の発光モジュールは、素子基板の少なくとも一方の面に、３００℃以上１７００℃以下で形成され、且つ、鉛、亜鉛、バリウム、チタン乃至ランタンから選ばれた一をケイ素の他に含む酸化物ガラスを備える。ここで、ケイ素を含む酸化物ガラスは、３００℃以上１７００℃以下の温度で加熱処理されることにより、その構造が緻密になって自由体積が減り、不純物の拡散が抑制される。その結果、信頼性に優れた発光モジュールを提供できる。加えて、ケイ素を含む酸化物ガラスは、鉛、亜鉛、バリウム、チタン乃至ランタンから選ばれた一を含むことにより、発光性の有機化合物を含む層の屈折率との差が０．２以下の屈折率を有するものとなる。その結果、光の取り出し効率が改善された発光モジュールを提供できる。
【００１８】
また、本発明の一態様は、素子基板の厚さが５０μｍ以上１０００μｍ以下である、上述の発光モジュールである。
【００１９】
上記本発明の一態様の発光モジュールは、厚さが５０μｍ以上１０００μｍ以下である素子基板を有する。素子基板の側に発光素子が発する光は、さまざまな角度で素子基板に進入し、拡がりながら拡散反射層に向かう。その光は、発光素子と拡散反射層の距離が長いほど、言い換えると素子基板が厚いほど広い範囲に拡がる。また、拡散反射層に到達した光は、拡散反射層により様々な角度で拡散反射され、さらに拡がりながら素子基板の発光素子が設けられた側に戻る。
【００２０】
ここで、一の発光素子の発する光が拡散反射層に拡散反射されて戻ってくる範囲に、他の発光素子を設けると、それぞれの発光素子が発する光が互いに混ざり合うため、隣接して設けられた複数の発光素子が発する光は平均化される。
【００２１】
このような構成によれば、複数の発光素子の一が異常な発光（具体的には、他の発光素子より暗い発光、または明るい発光）をした場合であっても、その異常な発光を平均化して目立ちにくいものにできる。具体的には、素子基板の厚さが５０μｍ以上であると、複数の発光素子からの光が平均化され、異常な発光を目立たなくする効果を奏する。また、面状または線状に広げて設けられた発光性の有機化合物を含む層の一部が、他の部分より明るくまたは暗く発光する場合であっても同様の効果を奏する。
【００２２】
また、素子基板の側に発光素子が発する光は、発光素子と拡散反射層の距離が長いほど、言い換えると素子基板が厚いほど広い範囲に拡がる。よって、素子基板が厚すぎると、基板の端部から光が漏れだしてしまう場合がある。具体的には、素子基板の厚さは１０００μｍ以下が好ましい。その結果、光の取り出し効率が改善された信頼性に優れた発光モジュールを提供できる。
【００２３】
また、本発明の一態様は、拡散反射層は、発光素子が発する光に対し２５％未満の透過率となるように、中心粒径が１μｍ以上１００μｍ以下である粒子を母材中に含み、母材の屈折率は、素子基板の屈折率との差が０．２以下、または素子基板の屈折率以上であって、粒子の屈折率と母材の屈折率の差が０．３以上である上述の発光モジュールである。
【００２４】
上記本発明の一態様の発光モジュールは、素子基板と同程度以上の屈折率を備える母材と、当該母材の屈折率との差が０．３以上の屈折率を備える粒子を含む拡散反射層が、素子基板の他方の面に設けられている。これにより、発光素子から素子基板を介して拡散反射層に進入する光は発光素子が設けられた基板の側に拡散反射されることになる。その結果、光の取り出し効率が改善された信頼性に優れた発光モジュールを提供できる。
【００２５】
また、本発明の一態様は、拡散反射層は、発光素子が発する光に対し２５％未満の透過率となるように、中心粒径が１μｍ以上１００μｍ以下である粒子を母材中に含み、粒子の屈折率は、素子基板の屈折率との差が０．２以下、または素子基板の屈折率以上であって、粒子の屈折率と母材の屈折率の差が、０．３以上である上述の発光モジュールである。
【００２６】
上記本発明の一態様の発光モジュールは、素子基板と同程度以上の屈折率を備える粒子と、当該粒子の屈折率との差が０．３以上の屈折率を備える母材を含む拡散反射層を、素子基板の他方の面に設けられている。これにより、発光素子から素子基板を介して拡散反射層に進入する光は、当該拡散反射層によって発光素子が設けられた基板の側に拡散反射されることになる。その結果、光の取り出し効率が改善された信頼性に優れた発光モジュールを提供できる。
【００２７】
また、本発明の一態様は、素子基板の他方の面と拡散反射層の一方の面の間に、素子基板の屈折率との差が０．２以下の接続層を備え、拡散反射層は他方の面に凹凸と、凹凸に沿った反射層が設けられている上述の発光モジュールである。
【００２８】
上記本発明の一態様の発光モジュールは、素子基板の他方の面と、拡散反射層を接続する層を備える。これにより、発光素子から素子基板を介して、拡散反射層の一方の面から進入する光は、拡散反射層により拡散反射されることになる。その結果、光の取り出し効率が改善された信頼性に優れた発光モジュールを提供できる。
【００２９】
また、本発明の一態様は、ガスバリア性を備える素子基板の一方の面に光学的に接続するように設けられた第１の電極と、第１の電極に重なる第２の電極との間に、発光性の有機化合物を含む層を有する発光素子を形成する第１のステップと、素子基板の一方の面と封止材の間に、発光素子を封止する第２のステップと、素子基板の他方の面に、拡散反射層を形成する第３のステップと、を有し、素子基板、第１の電極および第２の電極が、いずれも発光性の有機化合物を含む層が発する光を透過する発光モジュールの作製方法である。
【００３０】
上記本発明の一態様の発光モジュールの作製方法は、素子基板の一方の面に発光素子を設けてから封止材で封止し、素子基板の他方の面（つまり、封止された発光素子が形成された面とは反対の面）に拡散反射層を設けるものである。これにより、光の取り出し効率と共に信頼性が改善された発光モジュールの作製方法を提供できる。
【００３１】
また、不純物の混入による信頼性の低下を防ぐために、一般に、発光素子の形成工程は極めて清浄化された環境を必要とする。しかし、本発明の一態様の発光モジュールの作製方法においては、発光素子の形成後であって拡散反射層の形成前に、発光素子を封止する。したがって、発光素子の形成工程に比べて清浄でない環境下で拡散反射層を形成できる。その結果、簡略化された製造設備を用いて、光の取り出し効率が改善された信頼性に優れた発光モジュールを提供できる。
【００３２】
なお、本明細書において、ＥＬ層とは発光素子の一対の電極間に設けられた層を示すものとする。従って、電極間に挟まれた発光物質である有機化合物を含む発光層はＥＬ層の一態様である。
【００３３】
また、本明細書において、物質Ａを他の物質Ｂからなるマトリクス中に分散する場合、マトリクスを構成する物質Ｂをホスト材料と呼び、マトリクス中に分散される物質Ａをゲスト材料と呼ぶものとする。なお、物質Ａ並びに物質Ｂは、それぞれ単一の物質であっても良いし、２種類以上の物質の混合物であっても良いものとする。
【発明の効果】
【００３４】
本発明の一態様によれば、光の取り出し効率と共に信頼性が改善された発光モジュールを提供できる。または、光の取り出し効率と共に信頼性が改善された発光モジュールの作製方法を提供できる。
【図面の簡単な説明】
【００３５】
【図１】実施の形態に係る発光モジュールを説明する図。
【図２】実施の形態に係る発光モジュールの拡散反射層を説明する図。
【図３】実施の形態に係る発光モジュールの内部を通る光の軌跡を説明する概念図。
【図４】実施の形態に係る発光モジュールの作製方法を説明する図。
【図５】実施の形態に係る発光モジュールの補助電極を説明する図。
【図６】実施の形態に係る発光モジュールに用いることができる発光素子を説明する図。
【図７】実施の形態に係る発光モジュールに用いた発光装置を説明する図。
【発明を実施するための形態】
【００３６】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００３７】
（実施の形態１）
本実施の形態では、本発明の一態様の発光モジュールの構成を説明する。具体的には、ガスバリア性を備える素子基板を用いるものであり、当該素子基板の一方の表面の側には発光素子が光学的に接続され、他方の表面の側には拡散反射層が設けられた構成を有する。なお、当該拡散反射層は拡散反射率が７５％以上１００％未満である。また、当該発光素子は一対の透光性を有する電極の間に発光性の有機化合物を含む層を備えるものである。そして、当該素子基板は発光素子が発する光を透過し、その屈折率は発光性の有機化合物との屈折率の差が０．２以下であって、且つその形成温度が当該発光素子の形成温度または当該高屈折散乱層の形成温度のいずれよりも高いものである。
【００３８】
上記本発明の一態様の発光モジュールは、ガスバリア性を備える素子基板を用いるものであって、当該素子基板の一方の表面の側には発光素子が光学的に接続され、他方の表面の側には拡散反射層が設けられた構成を有する。ここで、発光素子と拡散反射層の間にある素子基板は、発光性の有機化合物を含む層の屈折率との差が０．２以下の屈折率を有するため、発光性の有機化合物を含む層が発する光のうち第１の電極側から拡散反射層に向かう光が、効率良く拡散反射層に到達する。そして、当該拡散反射層は入射してきた光を拡散反射する（入射光は、入射角とは異なる角度で射出する光を含み反射する）ため、発光素子との間に導波路が形成されにくい。その結果、光の取り出し効率が改善された発光モジュールを提供できる。加えて、素子基板は、少なくとも一方の面に、発光素子の形成温度または拡散反射層の形成温度のいずれよりも高い温度で形成されるガラス層を備えるため、一方の面に光学的に接続された発光素子に不純物が拡散する現象が抑制される。その結果、信頼性に優れた発光モジュールを提供できる。
【００３９】
上記の構成を備える本発明の一態様の発光モジュールについて図１乃至図３を参照して説明する。
【００４０】
本発明の一態様の発光モジュールの構成を図１に示す。図１（Ａ）は本発明の一態様の発光モジュールの上面図であり、図１（Ｂ）は図１（Ａ）の切断線Ａ−Ｂにおける断面図である。図１に例示する発光モジュールは、ガスバリア性を備える素子基板１０１と、発光素子１１０と、封止基板１０２およびシール材１３１を含む封止材と、拡散反射層１２０と、を有する。そして、発光素子１１０は、その第１の電極１１１が素子基板１０１の一方の面に光学的に接続されており、素子基板１０１の一方の面と封止材の間に封止されている。
【００４１】
＜発光素子＞
発光素子１１０は、第１の電極１１１と、第１の電極１１１と重なる第２の電極１１２と、その間に発光性の有機化合物を含む層１１３と、を備える。第１の電極１１１と第２の電極１１２は、いずれも発光性の有機化合物を含む層１１３が発する光を透過する。また、第１の電極１１１は封止材の外側に延在する第１の端子１０３と電気的に接続され、第２の電極１１２は封止材の外側に延在する第２の端子１０４と電気的に接続されている。
【００４２】
本発明の一態様の発光素子１１０の第１の電極１１１と第２の電極１１２に用いることができる材料としては、導電性を有し、発光性の有機化合物を含む層１１３が発する光を透過する層であればよい。具体的には、波長が４００ｎｍ以上８００ｎｍ未満の範囲の光の一部を透過する金属酸化物、電気伝導性化合物、金属、合金、およびこれらの混合体または積層体で形成された層を用いることができる。
【００４３】
波長が４００ｎｍ以上８００ｎｍ未満の範囲の光の一部を透過する金属酸化物としては、インジウム−錫酸化物（ＩＴＯ：Ｉｎｄｉｕｍ  Ｔｉｎ  Ｏｘｉｄｅ）、珪素若しくは酸化珪素を含有したインジウム−錫酸化物及びインジウム−亜鉛酸化物、タングステンを含有したインジウム−亜鉛酸化物等が挙げられる。
【００４４】
波長が４００ｎｍ以上８００ｎｍ未満の範囲の光の一部を透過する電気伝導性化合物としては、ポリ（３，４−エチレンジオキシチオフェン）／ポリ（スチレンスルホン酸）（ＰＥＤＯＴ／ＰＳＳ）、ポリアニリン／ポリ（スチレンスルホン酸）（ＰＡｎｉ／ＰＳＳ）等の導電性ポリマー等が挙げられる。
【００４５】
波長が４００ｎｍ以上８００ｎｍ未満の範囲の光の一部を透過する程度の厚さの金属層としては、例えば、厚さが０．１ｎｍ以上１００ｎｍ未満である、アルミニウム、銀、金、白金、銅等が挙げられる。また、波長が４００ｎｍ以上８００ｎｍ未満の範囲の光の一部を透過する程度の厚さの合金層としては、アルミニウムを含む合金（例えば、アルミニウム−ニッケル−ランタン合金、アルミニウム−チタン合金、アルミニウム−ネオジム合金）、または銀を含む合金（銀−ネオジム合金、マグネシウム−銀合金）等が挙げられる。
【００４６】
なお、本発明の一態様の発光モジュールに用いることができる発光素子の構成は、実施の形態４において詳細に説明するものとする。
【００４７】
＜素子基板＞
素子基板１０１は発光性の有機化合物を含む層１１３が発する光を透過し、発光性の有機化合物を含む層１１３の屈折率との差が０．２以下である屈折率を備える。屈折率をこのような範囲とすることにより、発光性の有機化合物を含む層１１３が発する光が素子基板１０１に効率よく進入できる。
【００４８】
素子基板１０１は少なくともガラスを含む層を備え、当該ガラス層は発光素子１１０または拡散反射層１２０のいずれの形成温度よりも高い温度で形成される。なお、ガラスを含む層を形成した後に他の構成を貼り合わせて素子基板１０１を構成してもよく、素子基板１０１はガラスを含む層の単層構造であっても、２層以上の積層構造であってもよい。
【００４９】
例えば、単体でその形態を保つことができる極薄のガラス板（例えば、ダウンドロー法等で形成された厚さが３０μｍ〜３００μｍ程度のガラス板）はガラスを含む層に用いることができる。また、例えばこの極薄ガラス板を製造装置中でプラスチックフィルム等と貼り合わせて素子基板を構成してもよい。
【００５０】
また、その厚さは特に限定されない。２層以上の積層構造である場合、それぞれの層の屈折率は発光性の有機化合物を含む層１１３の屈折率との差が０．２以下であるだけでなく、それぞれの層の屈折率の差も０．２以下である構成が好ましい。本実施の形態では、ガラス層１０１ａと基材１０１ｂを貼り合わせた構成を例示して説明する。
【００５１】
素子基板１０１の少なくとも一方の面（言い換えると発光素子１１０が設けられる側の面）に発光素子１１０の形成温度または拡散反射層１２０の形成温度のいずれよりも高い温度で形成されるガラス層１０１ａを備える。発光素子の形成温度または拡散反射層の形成温度のいずれよりも高い温度で形成されたガラス層１０１ａは、発光素子１１０の信頼性を損なう不純物の濃度が低減されている。そして、一方の面に光学的に接続された発光素子に不純物が拡散する現象を抑制できる。
【００５２】
素子基板１０１に適用可能なガラスとしては特に限定はなく、例えば無アルカリガラス、ソーダ石灰ガラス、カリガラス、クリスタルガラス等を用いることができる。
【００５３】
また、２層以上の積層構造とする場合、基材１０１ｂに適用可能な材料としては、プラスチック材料、繊維強化プラスチック（ＦＲＰ）、プリプレグ等を用いることができる。２層以上の積層構造とすることで、発光モジュールの耐衝撃性を向上できる。
【００５４】
また、素子基板１０１に適用可能な材料としては、発光性の有機化合物を含む層１１３が発する光を透過し、発光性の有機化合物を含む層１１３の屈折率との差が０．２以下である屈折率を備えるものであればよく、例えば発光性の有機化合物を含む層１１３の屈折率が１．７であるとき、その屈折率は１．５以上１．９以下の範囲であればよい。
【００５５】
《素子基板の変形例１．》
なお、素子基板の一方の表面が平坦な面を有するガラスであって、第１の電極がその平坦な面に光学的に接続する構成であると好ましい。その理由は以下の通りである。
【００５６】
後に、本実施の形態で例示する拡散反射層の構成について詳細に説明するが、例えば母材に粒子を分散した層を拡散反射層に用いることができる。このような構成の拡散反射層は、分散された粒子に起因する凹凸が、その表面に生じやすい。凹凸が生じた表面に重ねて発光素子の第１の電極を形成すると、その表面に凹凸が反映され、発光素子の第１の電極と第２の電極が短絡してしまう場合がある。
【００５７】
下地となる膜の凹凸を平坦化する方法としては、例えば、平坦化膜を乾式法や湿式法を用いて堆積する方法がある。しかし、下地となる膜の凹凸が大きいと、平坦化膜を厚く形成する必要に迫られ、乾式法や湿式法を用いると生産性が低下する場合がある。
【００５８】
本実施の形態で例示する素子基板の変形例１．は、一方の表面が平坦な面を有するガラスであって、拡散反射層上に乾式法や湿式法を用いて堆積するものではない。従って、その表面は、拡散反射層の表面に生じる凹凸の影響を受けることがない。そして当該表面に発光素子の第１の電極を当該平坦なガラスの表面の側に光学的に接続して設ける構成とすることで、表面が平坦な第１の電極の作製が容易になり、発光素子の第１の電極と第２の電極が短絡し難くなる。その結果、光の取り出し効率が改善された信頼性に優れた発光モジュールを提供できる。
【００５９】
《素子基板の変形例２．》
また、素子基板の少なくとも一方の面に、３００℃以上１７００℃以下で形成され、且つ鉛、亜鉛、バリウム、チタン乃至ランタンから選ばれた一をケイ素の他に含む酸化物ガラスを備える構成が好ましい。ここで、ケイ素を含む酸化物ガラスは、３００℃以上１７００℃以下の温度で加熱処理されることにより、その構造が緻密になって自由体積が減り、不純物の拡散が抑制される。例えば、その密度は２．４ｇ／ｃｍ３以上であると不純物の拡散を抑制する効果を奏し、特に２．５ｇ／ｃｍ３以上であると好ましい。その結果、信頼性に優れた発光モジュールを提供できる。加えて、ケイ素を含む酸化物ガラスは、鉛、亜鉛、バリウム、チタン乃至ランタンから選ばれた一を含むことにより、発光性の有機化合物を含む層の屈折率との差が０．２以下の屈折率を有するものとなる。その結果、光の取り出し効率が改善された発光モジュールを提供できる。
【００６０】
《素子基板の変形例３．》
また、素子基板の厚さが５０μｍ以上１０００μｍ以下であると好ましい。素子基板の側に発光素子が発する光は、さまざまな角度で素子基板に進入し、拡がりながら拡散反射層に向かう。その光は、発光素子と拡散反射層の距離が長いほど、言い換えると素子基板が厚いほど広い範囲に拡がる。また、拡散反射層に到達した光は、拡散反射層により様々な角度で拡散反射され、さらに拡がりながら素子基板の発光素子が設けられた側に戻る。
【００６１】
ここで、発光性の有機化合物を含む層が発する光が辿る軌跡について、図３に示す概念図を用いて説明する。なお、図３に示す発光モジュールの概念図は、図１（Ｂ）に示す発光モジュールの断面図から、隔壁と端子を省略したものである。
【００６２】
一の発光素子の発する光が拡散反射層に拡散反射されて戻ってくる範囲に、他の発光素子を設けると、それぞれの発光素子が発する光が互いに混ざり合うため、隣接して設けられた複数の発光素子が発する光は平均化される。具体的には、図３（Ａ）に示すように、発光素子１１０の点ｑ１で発光した光は、点ｑ２で全反射され、点ｑ３を通過して、拡散反射層１２０の点ｑ４で拡散反射される。点ｑ４が直上に反射する光は、点ｑ４の直上に延在する発光素子１１０が発する光と混ざり合い、平均化される。
【００６３】
このような構成によれば、複数の発光素子の一が異常な発光（具体的には、他の発光素子より暗い発光、または明るい発光）をした場合であっても、その異常な発光を平均化して目立ちにくいものにできる。具体的には、素子基板の厚さが５０μｍ以上であると、複数の発光素子からの光が平均化され、異常発光を目立たなくする効果を奏する。また、面状または線状に広げて設けられた発光性の有機化合物を含む層の一部が、他の部分より明るくまたは暗く発光する場合であっても同様の効果を奏する。
【００６４】
また、素子基板の側に発光素子が発する光は、発光素子と拡散反射層の距離が長いほど、言い換えると素子基板が厚いほど広い範囲に拡がる。例えば、図３（Ｂ）に示す発光モジュールは図３（Ａ）に示す発光モジュールよりも厚い素子基板１０１を有する。その結果、発光素子１１０の点ｑ１で発光した光は、点ｑ２で全反射され、点ｑ３を通過して、拡散反射層１２０の点ｑ５で拡散反射される。図示されるように、発光素子１１０の点ｑ１が発する光は、素子基板１０１が厚い発光モジュールの方が離れた点（具体的には、点ｑ４より離れた点ｑ５）で拡散反射される。よって、素子基板が厚すぎると、基板の端部から光が漏れだしてしまう場合がある。具体的には、素子基板の厚さは１０００μｍ以下が好ましい。その結果、光の取り出し効率が改善された信頼性に優れた発光モジュールを提供できる。
【００６５】
なお、素子基板の厚さを厚くする場合は、図３（Ｂ）に示すように素子基板１０１の端部を拡散反射層１２０で覆う構成とし、端部から漏れ出す光を素子基板１０１の内部に拡散反射してもよい。
【００６６】
＜拡散反射層＞
拡散反射層１２０は、発光素子１１０が発する光に対して７５％以上１００％未満の拡散反射率を有する。また、発光素子１１０が発する光に対して２５％未満の透過率を有する。
【００６７】
拡散反射層１２０の構成の一例としては、要素Ａおよび要素Ｂを含む構成が挙げられる。この構成において、要素Ａおよび要素Ｂはいずれも発光性の有機化合物を含む層１１３が発する光を透過し、且つさまざまな角度の面を備えるものである。また、要素Ａの屈折率は素子基板１０１の屈折率以上であって、要素Ｂの屈折率は要素Ａの屈折率と０．３以上の差がある。以下に、このような構成を備える拡散反射層１２０が、入射された光を拡散反射する過程を説明する。
【００６８】
《素子基板１０１から拡散反射層１２０の要素Ａに光が進行する場合》
はじめに発光素子１１０が発する光が素子基板１０１から拡散反射層１２０の要素Ａに進行する場合について説明する。要素Ａの屈折率は素子基板１０１の屈折率以上であるから、発光素子１１０が発する光は全反射の条件を満たすことなく素子基板１０１から要素Ａに進入する。要素Ａに進入した光は要素Ａから素子基板１０１へは進入し難い場合がある（全反射の条件を満たす場合がある）。しかしながら、要素Ａはさまざまな角度の面を備えるため、全反射の条件が繰り返し満たされることにより要素Ａの内部に光が閉じ込められる現象はおこらず、素子基板１０１に進入する場合がある。
【００６９】
要素Ａに要素Ｂが接している部分に注目すると、要素Ｂの屈折率が要素Ａの屈折率より小さくその差が０．３以上あるときは、光は要素Ａから要素Ｂに進入し難い（全反射の条件を満たし易い）。しかしながら、要素Ａはさまざまな角度の面を備えるため、全反射の条件が繰り返し満たされることにより要素Ａの内部に光が閉じ込められる現象はおこらず、要素Ｂに進入する場合がある。
【００７０】
また、要素Ｂの屈折率が要素Ａの屈折率より大きくその差が０．３以上あるときは、光は要素Ａから要素Ｂに進入し易い（全反射の条件を満たし難い）。要素Ｂの屈折率は素子基板１０１および要素Ａのいずれの屈折率よりも大きいため、要素Ｂに進入した光は素子基板１０１または要素Ａに進入し難い（全反射の条件を満たし易い）。しかしながら、要素Ｂはさまざまな角度の面を備えるため、全反射の条件が繰り返し満たされることにより要素Ｂの内部に光が閉じ込められる現象はおこらず、素子基板１０１または要素Ａに進入する場合がある。
【００７１】
《素子基板１０１から拡散反射層１２０の要素Ｂに光が進行する場合》
次に、発光素子１１０が発する光が素子基板１０１から拡散反射層１２０の要素Ｂに進行する場合であって、要素Ｂの屈折率が素子基板１０１の屈折率以上であって且つ要素Ａの屈折率より大きい場合（要素Ｂの屈折率が素子基板１０１以上の屈折率を有する要素Ａより大きく、要素Ａの屈折率との差が０．３以上の場合）について説明する。
【００７２】
発光素子１１０が発する光は、全反射の条件を満たすことなく素子基板１０１から要素Ｂに進入する。要素Ｂに進入した光は要素Ｂから素子基板１０１へは進入し難い（全反射の条件を満たし易い）。しかしながら、要素Ｂはさまざまな角度の面を備えるため、全反射の条件が繰り返し満たされることにより要素Ｂの内部に光が閉じ込められる現象はおこらず、素子基板１０１に進入する場合がある。
【００７３】
要素Ｂに要素Ａが接している部分に注目すると、要素Ａの屈折率が要素Ｂの屈折率より小さくその差が０．３以上あるため、光は要素Ｂから要素Ａに進入し難い（全反射の条件を満たし易い）。しかしながら、要素Ｂはさまざまな角度の面を備えるため、全反射の条件が繰り返し満たされることにより要素Ｂの内部に光が閉じ込められる現象はおこらず、要素Ａに進入する場合がある。
【００７４】
また、発光素子１１０が発する光が素子基板１０１から拡散反射層１２０の要素Ｂに進行する場合であって、要素Ｂの屈折率が素子基板１０１の屈折率以上であって且つ要素Ａの屈折率より小さい場合（要素Ｂの屈折率が素子基板１０１以上の屈折率を有する要素Ａより小さく、要素Ａの屈折率との差が０．３以上の場合）について説明する。
【００７５】
発光素子１１０が発する光は全反射の条件を満たすことなく素子基板１０１から要素Ｂに進入する。要素Ｂに進入した光は要素Ｂから素子基板１０１へは進入し難い（全反射の条件を満たし易い）。しかしながら、要素Ｂはさまざまな角度の面を備えるため、全反射の条件が繰り返し満たされることにより要素Ｂの内部に光が閉じ込められる現象はおこらず、素子基板１０１に進入する場合がある。
【００７６】
要素Ｂに要素Ａが接している部分に注目すると、要素Ａの屈折率が要素Ｂの屈折率より大きくその差が０．３以上あるため、光は要素Ｂから要素Ａに進入し易い（全反射の条件を満たし難い）。要素Ａの屈折率は、素子基板１０１および要素Ｂのいずれの屈折率よりも大きいため、要素Ａに進入した光は要素Ａから素子基板１０１および要素Ｂに進入し難い（全反射の条件を満たし易い）。しかしながら、要素Ａはさまざまな角度の面を備えるため、全反射の条件が繰り返し満たされることにより要素Ａの内部に光が閉じ込められる現象はおこらず、素子基板１０１および要素Ｂに進入する場合がある。
【００７７】
また、発光素子１１０が発する光が素子基板１０１から拡散反射層１２０の要素Ｂに進行する場合であって、要素Ｂの屈折率が素子基板１０１の屈折率未満であって且つ要素Ａの屈折率より小さい場合（要素Ａの屈折率が素子基板１０１以上であってその差が０．３未満であり、要素Ｂの屈折率が要素Ａより小さくその差が０．３以上の場合）について説明する。
【００７８】
要素Ｂの屈折率は素子基板１０１の屈折率未満であるから、素子基板１０１から要素Ｂに進行する光が全反射の条件を満たし、素子基板１０１において全反射の条件が繰り返される場合がある。しかしながら、拡散反射層１２０が要素Ａおよび要素Ｂを含むため、素子基板１０１が要素Ｂにのみ接する構成とはならない。従って、素子基板１０１と要素Ｂが接する場所で全反射された光が、要素Ａに接する場所に進行する場合があり、全反射の条件が繰り返し満たされることにより要素Ｂの内部に光が閉じ込められる現象はおこらず、要素Ａに進入する場合がある。
【００７９】
《要素Ａおよび要素Ｂに適用可能な材料》
要素Ａおよび要素Ｂに適用可能な材料について説明する。要素Ａおよび要素Ｂはいずれも発光性の有機化合物を含む層１１３が発する光を透過し、且つさまざまな角度の面を備えるものである。また、要素Ａの屈折率は素子基板１０１の屈折率以上であって、要素Ｂの屈折率は要素Ａの屈折率と０．３以上の差がある。
【００８０】
例えば、要素Ａと要素Ｂのいずれか一方を母材とし、他方を母材に分散または相分離せしめて、拡散反射層を構成してもよい。
【００８１】
母材に適用可能な材料としては、さまざまな角度で分散質と接するもの、または相分離するものであって、有機化合物を含む層１１３が発する光を透過すればよい。具体的にはガラス、樹脂、液晶、液体等を挙げることができる。
【００８２】
要素Ａに適用可能な母材としては、有機化合物を含む層１１３が発する光を透過し、素子基板１０１以上の屈折率を備えるものであればよく、具体的には、クリスタルガラス、高屈折樹脂等を挙げることができる。
【００８３】
要素Ｂに適用可能な母材としては、有機化合物を含む層１１３が発する光を透過し、要素Ａの屈折率と０．３以上の差があればよく、具体的には、低屈折ガラス、低屈折樹脂、クリスタルガラス、高屈折樹脂等を挙げることができる。
【００８４】
母材に分散する分散質に適用可能な材料としては、さまざまな角度で母材と接するものであって、有機化合物を含む層１１３が発する光を透過すればよい。具体的には、中心粒径が１μｍ以上１００μｍ以下の粒子（無機物粒子、高分子粒子）や気泡、ラメラ構造を形成する母材との相溶し難い材料を選択して用いることができる。
【００８５】
要素Ａに用いることができる分散質としては、有機化合物を含む層１１３が発する光を透過し、素子基板１０１以上の屈折率を備えるものであればよい。具体的には、クリスタルガラス、高屈折樹脂、塩化銀、酸化チタン、酸化ジルコニウム、酸化亜鉛、酸化イットリウム、チタン酸バリウム等を含む粒子を適用できる。
【００８６】
要素Ｂに用いることができる分散質としては、有機化合物を含む層１１３が発する光を透過し、要素Ａの屈折率と０．３以上の差があればよい。具体的には、低屈折ガラス、低屈折樹脂、クリスタルガラス、高屈折樹脂、フッ化カルシウム、フッ化ナトリウム、フッ化マグネシウム、フッ化リチウム等を適用できる。
【００８７】
本発明の一態様の拡散反射層の概念図を図２に示す。図２（Ａ）は素子基板１０１の他方の面に拡散反射層１２０が設けられた構成を示す断面図である。また、図２（Ａ）の破線で囲まれた範囲を進行する光を説明する概念図を図２（Ｂ）および図２（Ｃ）に示す。
【００８８】
例えば、素子基板１０１の屈折率以上、または基板との屈折率との差が０．２以内の母材１２０ｂ（要素Ａ）に、母材１２０ｂの屈折率との差が０．３以上の粒子１２０ａ（要素Ｂ）を含ませて、拡散反射層１２０を構成できる（図２（Ｂ）参照）。
【００８９】
図２（Ｂ）の左側の図は、粒子１２０ａの屈折率に比べて母材１２０ｂの屈折率が低く、素子基板１０１の屈折率が他のいずれの構成よりも低い場合を説明する図である。この構成においては、発光素子１１０が発する光は全反射の条件を満たすことなく素子基板１０１から拡散反射層１２０に入射し、粒子１２０ａの内部を優先的に通過しながら散乱されて、発光素子１１０が設けられた側に反射される。
【００９０】
図２（Ｂ）の右側の図は、母材１２０ｂの屈折率に比べて粒子１２０ａの屈折率が低く、素子基板１０１の屈折率が他のいずれの構成よりも低い場合を説明する図である。この構成においては、発光素子１１０が発する光は全反射の条件を満たすことなく素子基板１０１から拡散反射層１２０に入射し、母材１２０ｂの内部を優先的に通過しながら散乱されて、発光素子１１０が設けられた側に反射される。
【００９１】
また、素子基板の屈折率以上、または基板との屈折率との差が０．２以内の粒子１２０ａ（要素Ａ）を、粒子１２０ａの屈折率との差が０．３以上の母材１２０ｂ（要素Ｂ）に含ませて、拡散反射層１２０を構成できる（図２（Ｃ）参照）。
【００９２】
図２（Ｃ）の左側の図は、粒子１２０ａの屈折率に比べて母材１２０ｂの屈折率が低く、素子基板１０１の屈折率が他のいずれの構成よりも低い場合を説明する図である。この構成においては、発光素子１１０が発する光は全反射の条件を満たすことなく素子基板１０１から粒子１２０ａに入射し、粒子１２０ａの内部を優先的に通過しながら散乱されて、発光素子１１０が設けられた側に反射される。なお、素子基板１０１から母材１２０ｂに進行する光は、全反射の条件を満たす場合があり、進入し難い場合がある。
【００９３】
図２（Ｃ）の右側の図は、母材１２０ｂの屈折率に比べて粒子１２０ａの屈折率が低く、素子基板１０１の屈折率が他のいずれの構成よりも低い場合を説明する図である。この構成においては、発光素子１１０が発する光は全反射の条件を満たすことなく素子基板１０１から母材１２０ｂに入射し、母材１２０ｂの内部を優先的に通過しながら散乱されて、発光素子１１０が設けられた側に反射される。なお、素子基板１０１から粒子１２０ａに進行する光は、全反射の条件を満たす場合があり、進入し難い場合がある。
【００９４】
上記本発明の一態様の発光モジュールは、発光素子から素子基板を介して拡散反射層に進入する光は発光素子が設けられた基板の側に拡散反射されることになる。その結果、光の取り出し効率が改善された信頼性に優れた発光モジュールを提供できる。
【００９５】
《拡散反射層の変形例１》
また、本実施の形態で例示する発光モジュールの変形例として、素子基板１０１の他方の面に凹凸を形成し、当該凹凸に接して拡散反射層を設ける構成について、図２（Ｄ）を用いて説明する。
【００９６】
素子基板１０１の他方の面は、一方の面に平行でない面を含む凹凸が形成されている。言い換えると発光素子１１０が設けられる側とは反対側の面は、発光素子１１０が設けられる側の面と平行でない面を含む凹凸が形成されている。また、この凹凸に接して、素子基板１０１の屈折率よりも高い屈折率を有する粒子１２０ａと、素子基板１０１の屈折率よりも低い屈折率を有する母材１２０ｂが設けられている。
【００９７】
このような構成とすると、素子基板１０１が一方の面と、一方の面と平行でない面を備える。その結果、素子基板１０１と母材１２０ｂの間で全反射の条件が繰り返し満たされることがなくなり、発光モジュールの内部に光が閉じ込められる現象はおこらず、光の取り出し効率が改善された信頼性に優れた発光モジュールを提供できる。
【００９８】
《拡散反射層の変形例２》
また、本実施の形態で例示する発光モジュールの変形例として、素子基板１０１の他方の面と拡散反射層１２０の間に、素子基板１０１の屈折率との差が０．２以下の接続層１２５を設けて、発光モジュールを構成してもよい（図２（Ｅ））。
【００９９】
このような構成とすることで、表面に凹凸がある拡散反射層を素子基板１０１の他方の面に接続できる。これにより、発光素子から素子基板を介して、拡散反射層の一方の面から進入する光は、拡散反射層により拡散反射されることになる。その結果、光の取り出し効率が改善された信頼性に優れた発光モジュールを提供できる。
【０１００】
＜封止材＞
封止材は、発光素子１１０が発する光を透過する領域を発光素子１１０に重ねて備え、且つ素子基板１０１の一方の面と封止材の間に、発光素子１１０を封止する。封止材としては、水蒸気透過率が１０−５ｇ／ｍ２・ｄａｙ以下、好ましくは１０−６ｇ／ｍ２・ｄａｙ以下程度のガスバリア性を有するものを用いる。
【０１０１】
本実施の形態では、発光素子１１０が発する光を透過する封止基板１０２と、シール材１３１とで封止材を構成する例を説明する（図１参照）。この構成においては素子基板１０１と、封止基板１０２と、シール材１３１に囲まれた空間１３０に発光素子１１０が封止されている。
【０１０２】
ガスバリア性に優れた素子基板の一方の面に封止材が接する構成であるため、空間１３０に不純物が浸透し難い。
【０１０３】
シール材１３１は、発光素子１１０を囲むように素子基板１０１の一方の面に設けられ、素子基板１０１と封止基板１０２を貼り合わせる。また、シール材１３１はガスバリア性を備える。
【０１０４】
シール材１３１に適用可能な材料としては、例えばフリットガラス、紫外線硬化型または熱硬化型のエポキシ樹脂等が挙げられる。
【０１０５】
封止基板１０２は発光素子１１０が発する光を透過する領域を備える。当該領域を発光素子１１０の第２の電極に重ねて設けると、直接照明型の発光モジュールを構成できる。また、当該領域を発光素子１１０の第２の電極と重ならないようにずらして設けると、間接照明型の発光モジュールを構成できる。発光モジュールの用途に合わせて、いずれかの構成を選択すればよい。
【０１０６】
また、封止基板１０２はガスバリア性を備える。封止基板１０２に用いることができる材料としては、例えば透光性のガラス、ガスバリア膜が設けられた透光性の樹脂、透光性のセラミックス等が挙げられる。
【０１０７】
なお、封止基板１０２の発光素子１１０が発する光を透過する領域に重なるように、光学フィルム等を設けても良い。光学フィルム等としては、拡散フィルム、光学フィルタ、マイクロレンズアレイ、レンチキュラレンズ等をその例に挙げることができる。
【０１０８】
空間１３０は発光素子１１０の特性を劣化する不純物の濃度が低減されている。
【０１０９】
空間１３０を満たす材料としては、発光素子１１０に対し不活性な気体（例えば窒素、希ガス等）、液体（例えばパラフィン等）乃至固体（例えば樹脂等）を用いることができる。特に、気体（例えば窒素、希ガス等）を用いる構成が好ましい。気体は液体や固体に比べて不純物の濃度を低減し易いだけでなく、封止材に外部から加わる応力を発光素子１１０に伝搬しないため好ましい。
【０１１０】
なお、空間１３０を満たす材料に含まれる不純物の濃度を低減するために、発光素子と共に乾燥材やゲッタリング剤を封入してもよい。
【０１１１】
＜発光性の有機化合物が発する光の軌跡＞
次に、発光性の有機化合物が発する光が辿る軌跡について、図１（Ｃ）に示す概念図を用いて説明する。なお、図１（Ｃ）に示す発光モジュールの概念図は、図１（Ｂ）に示す発光モジュールの断面図から、隔壁と端子を省略したものである。
【０１１２】
空間１３０が発光素子１１０に設けられた発光性の有機化合物を含む層１１３の屈折率よりも充分低い材料で満たされている場合、発光性の有機化合物を含む層が発する光の一部が、全反射の条件を満たす角度で発光素子１１０と空間１３０の界面に入射し、当該界面で全反射してしまう場合がある。
【０１１３】
具体的には、空間１３０が不活性な気体で満たされている場合、空間１３０の屈折率は１程度であり、発光性の有機化合物を含む層１１３は１．４程度であるため、全反射の条件を満たす場合がある。図１（Ｃ）には、発光性の有機化合物を含む層１１３中の点ｐ１で発光した光の一部が、発光素子１１０と空間１３０の界面にある点ｐ２で全反射される場合が図示されている。もし、発光素子１１０を挟む２つの界面が、いずれも全反射の条件を満たすように設けられていると、そこに導波路が形成され、発光素子１１０が発する光は効率よく取り出せなくなってしまう。
【０１１４】
本発明の一態様においては、発光素子１１０の第１の電極が素子基板１０１の一方の面に光学的に接続されている。その結果、発光素子１１０と空間１３０の界面で反射された光は、素子基板１０１に進入し拡散反射層１２０に到達する。図１（Ｃ）には発光素子１１０と空間１３０の界面にある点ｐ２で全反射された光が、発光素子１１０と素子基板１０１の界面にある点ｐ３を通過して、拡散反射層１２０に含まれる点ｐ４に到達する様子が図示されている。
【０１１５】
このとき、拡散反射層１２０は、拡散反射層１２０に到達した光を拡散反射し、素子基板１０１にさまざまな角度（入射角とは異なる角度を含む）で射出する。これにより発光素子１１０を挟む２つの界面で同時に全反射の条件を満たす確率が低減され、その結果、光の取り出し効率が改善された信頼性に優れた発光モジュールを提供できる。
【０１１６】
上記本発明の一態様の発光モジュールは、ガスバリア性を備える素子基板を用いるものであって、当該素子基板の一方の表面の側には発光素子が光学的に接続され、他方の表面の側には拡散反射層が設けられた構成を有する。ここで、発光素子と拡散反射層の間にある素子基板は、発光性の有機化合物を含む層の屈折率との差が０．２以下の屈折率を有するため、発光性の有機化合物を含む層が発する光のうち第１の電極側から拡散反射層に向かう光が、効率良く拡散反射層に到達する。そして、当該拡散反射層は入射してきた光を拡散反射する（入射光は、入射角とは異なる角度で射出する光を含み反射する）ため、発光素子との間に導波路が形成されにくい。その結果、光の取り出し効率が改善された発光モジュールを提供できる。加えて、素子基板は、少なくとも一方の面に、発光素子の形成温度または拡散反射層の形成温度のいずれよりも高い温度で形成されるガラス層を備えるため、一方の面に光学的に接続された発光素子に不純物が拡散する現象が抑制される。その結果、信頼性に優れた発光モジュールを提供できる。
【０１１７】
（実施の形態２）
本実施の形態では、実施の形態１で説明した本発明の一態様の発光モジュールとは別の構成、具体的には発光モジュールの第１の電極と第２の電極のそれぞれにその導電性を補助する導電層が設けられた構成について説明する。
【０１１８】
本実施の形態で説明する発光モジュールは、ガスバリア性を備える素子基板を用いるものであり、当該素子基板の一方の表面の側には発光素子が光学的に接続され、他方の表面の側には拡散反射層が設けられた構成を有する。なお、当該拡散反射層は拡散反射率が７５％以上１００％未満である。また、当該発光素子は一対の透光性を有する電極の間に発光性の有機化合物を含む層を備えるものであって、透光性を有する電極のそれぞれはその導電性を補助する補助電極を備え、当該補助電極は互いに絶縁されて、且つ互いに重なる位置に設けられている。そして、当該素子基板は発光素子が発する光を透過し、その屈折率は発光性の有機化合物との屈折率の差が０．２以下であって、且つその形成温度が当該発光素子の形成温度または当該拡散反射層の形成温度のいずれよりも高いものである。
【０１１９】
上記本発明の一態様の発光モジュールは、ガスバリア性を備える素子基板を用いるものであって、当該素子基板の一方の表面の側には発光素子が光学的に接続され、他方の表面の側には拡散反射層が設けられた構成を有する。ここで、発光素子と拡散反射層の間にある素子基板は、発光性の有機化合物を含む層の屈折率との差が０．２以下の屈折率を有するため、発光性の有機化合物を含む層が発する光のうち第１の電極側から拡散反射層に向かう光が、効率良く拡散反射層に到達する。そして、当該拡散反射層は入射してきた光を拡散反射する（入射光は、入射角とは異なる角度で射出する光を含み反射する）ため、発光素子との間に導波路が形成されにくい。その結果、光の取り出し効率が改善された発光モジュールを提供できる。
【０１２０】
また、透光性を有する電極のそれぞれはその導電性を補助する補助電極を備え、且つ当該補助電極は互いに重なる位置に設けられている。このような構成によれば、発光素子の面積に対する補助電極の面積の割合を小さくできる。特に、透光性を有しない導電層（例えば金属層）を用いて補助電極を構成する場合、光をとりだす面積を広くでき、補助電極を互いに重ならない位置に設ける構成に比べて、均一な発光が得られる。
【０１２１】
加えて、素子基板は、少なくとも一方の面に、発光素子の形成温度または拡散反射層の形成温度のいずれよりも高い温度で形成されるガラス層を備えるため、一方の面に光学的に接続された発光素子に不純物が拡散する現象が抑制される。その結果、信頼性に優れた発光モジュールを提供できる。
【０１２２】
上記の構成を備える本発明の一態様の発光モジュールについて図４を参照して説明する。
【０１２３】
本発明の一態様の発光モジュールの構成を図４に示す。図４（Ａ）は本発明の一態様の発光モジュールの断面図であり、図４（Ｂ）および図４（Ｃ）はいずれも図４（Ａ）に示す構成とは異なる構成を有する本発明の一態様の発光モジュールの断面図である。
【０１２４】
図４（Ａ）に例示する発光モジュールは、ガスバリア性を備える素子基板１０１と、発光素子１１０と、図示されないシール材を用いて素子基板１０１と対向するように設けられた封止基板１０２と、拡散反射層１２０と、を有する。そして、発光素子１１０は、その第１の電極１１１が素子基板１０１の一方の面に光学的に接続されており、素子基板１０１の一方の面と封止材の間に封止されている。また、第１の補助電極１２１が第１の電極１１１と電気的に接続され、第２の補助電極１２２が第２の電極１１２と電気的に接続されている。そして、隔壁１１４は第１の補助電極１２１と第２の補助電極１２２の間に設けられ、第１の電極１１１と第２の電極１１２を電気的に絶縁している。
【０１２５】
本実施の形態で例示する発光モジュールは、透光性を有する電極のそれぞれがその導電性を補助する補助電極を備え、当該補助電極は互いに重なる位置に設けられている構成以外は、実施の形態１で説明した発光モジュールと同じ構成を備える。よって、補助電極以外の構成については実施の形態１の説明を参酌するものとし、ここでは詳細な説明を省略する。
【０１２６】
＜補助電極＞
第１の補助電極１２１は第１の電極１１１の導電性を補助し、第２の補助電極１２２は第２の電極１１２の導電性を補助する。第１の補助電極１２１または第２の補助電極１２２は導電性の優れた材料が好ましく、その断面積が大きいほど、補助電極として有効に働く。
【０１２７】
なお、補助電極の形態は特に限定されず、例えば縞状、島状、網状等の形態を適用できる。
【０１２８】
第１の補助電極１２１または第２の補助電極１２２は導電性を有する金属、合金、電気伝導性化合物、およびこれらの混合物等の単層または積層体で構成される。
【０１２９】
金属、または合金材料としては、例えば、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、チタン（Ｔｉ）等の金属材料またはこれらを含む合金材料が挙げられる。
【０１３０】
電気伝導性化合物としては、例えば、金属材料の酸化物、金属材料の窒化物、導電性高分子が挙げられる。
【０１３１】
金属材料の酸化物の具体例として、インジウム−錫酸化物（ＩＴＯ：Ｉｎｄｉｕｍ  Ｔｉｎ  Ｏｘｉｄｅ）、珪素若しくは酸化珪素を含有したインジウム−錫酸化物、チタンを含有したインジウム−錫酸化物、インジウム−チタン酸化物、インジウム−タングステン酸化物、インジウム−亜鉛酸化物、タングステン及を含有したインジウム−亜鉛酸化物等が挙げられる。また、モリブデン酸化物、バナジウム酸化物、ルテニウム酸化物、タングステン酸化物、マンガン酸化物、チタン酸化物等が挙げられる。
【０１３２】
金属材料の窒化物の具体例として、窒化チタン、窒化タンタル等が挙げられる。
【０１３３】
導電性高分子の具体例として、ポリ（３，４−エチレンジオキシチオフェン）／ポリ（スチレンスルホン酸）（ＰＥＤＯＴ／ＰＳＳ）、ポリアニリン／ポリ（スチレンスルホン酸）（ＰＡｎｉ／ＰＳＳ）等が挙げられる。
【０１３４】
第１の補助電極１２１は、例えば第１の電極１１１上に導電性の金属層を形成し、フォトリソグラフィ法を用いて所望の形態に形成すればよい。また、シャドーマスク法、印刷法、インクジェット法等を用いてもよい。
【０１３５】
第２の補助電極１２２は、例えばシャドーマスク法を用いて形成すればよい。
【０１３６】
第１の電極１１１または／および第２の電極１１２の電気抵抗（シート抵抗ともいえる）が高い場合、その電極の面内で生じる電圧の降下に起因して、発光素子の輝度にムラが生じてしまう。特に、第１の電極１１１または／および第２の電極１１２の面積が広い場合に、この不具合は目立ちやすい。しかし、本実施の形態で例示する発光モジュールは、それぞれの電極に補助電極が設けられているため、面内で電圧降下が生じがたく、発光素子の輝度にムラが生じがたい。
【０１３７】
第１の補助電極１２１と第２の補助電極１２２とを、共に設ける場合は、互いに重なる位置に設ける構成が好ましい。このような構成によれば、発光素子の面積に対する補助電極の面積の割合を小さくできるからである。特に、透光性を有しない導電層（例えば金属層）を用いて補助電極を構成する場合、光をとりだす面積を広くでき、補助電極を互いに重ならない位置に設ける構成に比べて、均一な発光が得られる。
【０１３８】
＜補助電極の変形例１．＞
補助電極の変形例１．として、図４（Ａ）とは異なる構成を図４（Ｂ）に示す。図４（Ｂ）に例示する構成は、第２の補助電極１２２上に逆テーパ状の構造物１２３を設けて、逆テーパ状の構造物１２３の上部の陰となる領域（言い換えると、逆テーパ状の構造物１２３の脚部が第２の補助電極１２２に接する部分の周囲）に発光性の有機化合物を含む層１１３が形成されない領域が形成されている。そして、当該領域を介して第２の補助電極１２２と第２の電極１１２が電気的に接続されている。
【０１３９】
逆テーパ状の構造物１２３は、絶縁性であっても、導電性であってもよい。例えば、フォトポリマをもちいて絶縁性の逆テーパ状の構造物１２３を形成してもよく、フォトリソグラフィ工程を用いて導電層を導電性の逆テーパ状の構造物に加工してもよい。
【０１４０】
この補助電極の変形例１．によれば、発光性の有機化合物を含む層１１３を形成する前に第２の補助電極を形成することができる。第２の補助電極を形成する際に、発光性の有機化合物を含む層１１３に不純物が拡散する恐れがないため、多様な方法を用いて第２の補助電極を形成できる。具体的は、シャドーマスク法の他、フォトリソグラフィ法、印刷法、インクジェット法などを適用できる。
【０１４１】
なお、発光性の有機化合物を含む層１１３は異方性の強い成膜方法、例えば真空蒸着法を用いると、逆テーパ状の構造物１２３の上部の陰となる領域（言い換えると、逆テーパ状の構造物１２３の脚部が第２の補助電極１２２に接する部分の周囲）に、発光性の有機化合物を含む層１１３が成膜されない領域を形成できる。
【０１４２】
その後、発光性の有機化合物を含む層１１３を形成する方法に比べて等方性を有する成膜方法（例えばスパッタリング法や、基板に対し斜めから真空蒸着する方法）を用いて、第２の電極１１２を成膜すると、逆テーパ状の構造物１２３の上部の陰（言い換えると、逆テーパ状の構造物１２３の脚部が第２の補助電極１２２に接する部分の周囲）に、第２の電極１１２を成膜でき、第２の補助電極１２２と第２の電極１１２を電気的に接続できる。
【０１４３】
なお、本実施の形態の補助電極の変形例１．においては、発光素子１１０の第１の電極１１１は隣接する発光素子の第１の電極から電気的に分離されている。このような構成とすることにより、発光素子１１０を独立して点灯することができる。また、他の発光素子と直列に接続して点灯することも、並列に接続して点灯することもでき、多様な態様で点灯が可能な発光モジュールを提供できる。
【０１４４】
＜補助電極の変形例２．＞
補助電極の変形例２．として、図４（Ａ）および図４（Ｂ）とは異なる構成を図４（Ｃ）に示す。図４（Ｃ）に例示する構成において、第１の補助電極１２１は第１の電極１１１の導電性を補助し、第２の補助電極１２２は第２の電極１１２の導電性を補助する。また、第１の補助電極１２１を覆う隔壁１１４は、第１の補助電極１２１と第２の補助電極１２２を電気的に絶縁する。
【０１４５】
本実施の形態の補助電極の変形例２．に用いる第２の補助電極１２２は導電性の粒子を含み、その粒子の粒径は発光性の有機化合物を含む層１１３に被覆されない程度である。具体的には、粒径が１００ｎｍ以上１００μｍ以下、好ましくは１μｍ以上５０μｍ以下の範囲の粒子を含む。なお、導電性の粒子の形状は球状に限られず、多角形や、不規則な形状を備えていてもよい。
【０１４６】
このような第２の補助電極１２２に重ねて形成された発光性の有機化合物を含む層１１３は、第２の補助電極に含まれる粒子を覆うことができず、当該粒子の一部が、発光性の有機化合物を含む層１１３から露出する。例えば、数百ｎｍの厚さの発光性の有機化合物を含む層１１３を異方性の強い成膜方法（具体的には真空蒸着法等）で形成すると、粒子の蒸着源に対峙していない部分（言い換えると、陰になる部分）が成膜されずに、発光性の有機化合物を含む層１１３から露出する。
【０１４７】
第２の電極１１２は、発光性の有機化合物を含む層１１３から露出した第２の補助電極１２２の粒子と電気的に接続する。例えば、第２の電極１１２を発光性の有機化合物を含む層１１３を形成する方法に比べて等方性を有する成膜方法（例えばスパッタリング法や、基板に対し斜めから真空蒸着する方法）を用いて、第２の電極１１２を成膜すると、露出した第２の補助電極１２２の粒子に、第２の電極１１２を成膜できる。
【０１４８】
なお、本実施の形態の補助電極の変形例２．の第１の補助電極１２１も、導電性の粒子を含む構成とすることができる。第１の補助電極１２１が導電性の粒子を含む場合は、当該粒子が充分に覆われるように、被覆性のよい方法で隔壁１１４を充分な厚さで形成する。例えば、印刷法（具体的には、スクリーン印刷法）を用いて、絶縁性の樹脂で隔壁１１４を形成し、数十μｍの厚さで第１の補助電極１２１に含まれる導電性の粒子を覆う構成とすればよい。
【０１４９】
導電性の粒子としては、例えば金属粒子、半導体粒子またはハロゲン化銀の他、導電性の層で被覆された粒子などを用いることができる。具体的には、銀（Ａｇ）、金（Ａｕ）、銅（Ｃｕ）、ニッケル（Ｎｉ）、白金（Ｐｔ）、パラジウム（Ｐｄ）、タンタル（Ｔａ）、モリブデン（Ｍｏ）およびチタン（Ｔｉ）等およびこれらの一を含む合金が挙げられる。
【０１５０】
導電性の粒子を含む第２の補助電極１２２の形成方法としては、例えば印刷法、インクジェット法等を用いることができる。なお、導電性の粒子の他に結着剤、溶媒乃至分散剤を含む混合物で形成したものを、焼成して第２の補助電極１２２としてもよい。
【０１５１】
なお、本実施の形態は、本明細書で示す他の実施の形態と適宜組み合わせることができる。
【０１５２】
（実施の形態３）
本実施の形態では、本発明の一態様の発光モジュールの作製方法を説明する。具体的には、ガスバリア性を備える素子基板を用いるものであり、当該素子基板の一方の表面の側には発光素子が光学的に接続され、他方の表面の側には拡散反射層が設けられた構成を有する発光モジュールの作製方法について説明する。なお、当該拡散反射層は拡散反射率が７５％以上１００％未満である。また、当該発光素子は一対の透光性を有する電極の間に発光性の有機化合物を含む層を備えるものである。そして、当該素子基板は発光素子が発する光を透過し、その屈折率は発光性の有機化合物を含む層との屈折率の差が０．２以下であって、且つその形成温度が当該発光素子の形成温度または当該拡散反射層の形成温度のいずれよりも高いものである。
【０１５３】
より具体的には、ガスバリア性を備える素子基板の一方の面に光学的に接続するように設けられた第１の電極と、第１の電極に重なる第２の電極との間に、発光性の有機化合物を含む層が挟持される発光素子を形成する第１のステップと、当該素子基板の一方の面と封止材の間に、当該発光素子を封止する第２のステップと、当該素子基板の他方の面に、拡散反射層を形成する第３のステップと、を有する発光モジュールの作製方法について図５を参照して説明する。
【０１５４】
上記本発明の一態様の発光モジュールの作製方法は、素子基板の一方の面に発光素子を設けて封止し、素子基板の他方の面（つまり、封止された発光素子が形成された面とは反対の面）に拡散反射層を設けるものである。これにより、光の取り出し効率と共に信頼性が改善された発光モジュールの作製方法を提供できる。
【０１５５】
また、不純物の混入による信頼性の低下を防ぐために、発光素子の形成工程は極めて清浄化された環境を必要とする。しかし、本発明の一態様の発光モジュールの作製方法においては、発光素子の形成後に発光素子を封止するため、発光素子の形成工程に比べて清浄でない環境下であっても、拡散反射層を形成できる。その結果、簡略化された製造設備を用いて、光の取り出し効率が改善された信頼性に優れた発光モジュールを提供できる。
【０１５６】
本実施の形態では、図１に例示した発光モジュール１００の作製方法について説明する。
【０１５７】
＜第１のステップ＞
第１のステップにおいては、ガスバリア性を備える素子基板１０１の一方の面に光学的に接続するように設けられた第１の電極１１１と、第１の電極１１１に重なる第２の電極１１２との間に、発光性の有機化合物を含む層１１３を挟持する発光素子１１０を形成する（図５（Ａ）参照）。
【０１５８】
まず、素子基板１０１のガラス層１０１ａ上に透光性を有する導電層を成膜する。次いで、第１の電極１１１と、第１の電極１１１と電気的に接続する第１の端子１０３と、第２の端子１０４と、を含む導電層を、フォトリソグラフィ法を用いて形成する。さらに、第１の電極１１１の端部を覆い、且つ第１の電極１１１と重なる開口部を有する隔壁１１４を形成する。また、第１の電極１１１上に発光性の有機化合物を含む層１１３を形成し、発光性の有機化合物を含む層１１３を挟むように第１の電極１１１に重ねて第２の電極１１２を形成する。
【０１５９】
なお、ガラス層１０１ａは発光素子の形成温度または拡散反射層の形成温度のいずれよりも高い温度で形成されているため、ガラス層１０１ａは、発光素子１１０の信頼性を損なう不純物を放出し難い。
【０１６０】
また、第１の電極の表面を容易に平坦に形成でき、第１の電極と第２の電極が短絡し難くなる。その結果、光の取り出し効率が改善された信頼性に優れた発光モジュールを提供できる。
【０１６１】
＜第２のステップ＞
第２のステップにおいては、発光素子１１０を素子基板１０１の一方の面と、封止材の間に封止する（図５（Ｂ）参照）。なお、本実施の形態ではシール材１３１として紫外線硬化型のエポキシ樹脂と封止基板１０２を用いて封止材を構成する。
【０１６２】
封止基板１０２上に、ディスペンサを用いてシール材１３１を、発光素子１１０を囲むように形成する。次いで、封止基板１０２と素子基板１０１のガラス層１０１ａの間にシール材１３１を挟んで紫外線を照射して硬化し、発光素子１１０を封止基板１０２とガラス層１０１ａの間に封止する。
【０１６３】
また、シール材１３１にフリットガラスを用いる場合は、例えば封止基板１０２上に、ディスペンサを用いてフリットガラスと媒材を含む分散体を、発光素子１１０を囲むように形成する。次いで、分散体を加熱して媒材を除去し、フリットガラスを含むシール材１３１を形成する。次いで、封止基板１０２と素子基板１０１のガラス層１０１ａの間にシール材１３１を挟んでレーザを照射して融着し、発光素子１１０を封止基板１０２とガラス層１０１ａの間に封止する。
【０１６４】
なお、発光素子１１０が封止された後は、不純物が発光素子に拡散する可能性が低減されるため、第３のステップ以降は、第１のステップおよび第２のステップで必要とされた清浄化された環境を要しない。
【０１６５】
＜第３のステップ＞
第３のステップにおいては、素子基板の他方の面（発光素子が形成されていない面）に、拡散反射層を形成する（図５（Ｃ）参照）。
【０１６６】
拡散反射層の形成方法としては、印刷法、転写法などさまざまな方法を適用できる。
【０１６７】
印刷法を用いる場合、例えば屈折率が異なる母材と粒子を溶剤に含ませた組成物を、素子基板１０１の他方の面に印刷し、乾燥または硬化して、拡散反射層１２０を形成できる。
【０１６８】
転写法を用いる場合、例えば工程紙上に屈折率が異なる母材と粒子を含む組成物を層状に形成し、その層状の組成物を素子基板１０１の他方の面に転写して、拡散反射層１２０を形成できる。転写に際し、例えば粘着性が付与された母材を用いてもよいし、接着剤または粘着材を用いて、層状の組成物を素子基板１０１の他方の面の間に接着してもよい。接着剤または粘着材を用いる場合は、その屈折率を素子基板１０１と同程度（具体的にはその差を０．２以下）とするとよい。
【０１６９】
上記本発明の一態様の発光モジュールの作製方法は、素子基板の一方の面に発光素子を設けて封止し、素子基板の他方の面（つまり、封止された発光素子が形成された面とは反対の面）に拡散反射層を設けるものである。これにより、光の取り出し効率と共に信頼性が改善された発光モジュールの作製方法を提供できる。
【０１７０】
また、不純物の混入による信頼性の低下を防ぐために、一般に発光素子の形成工程は極めて清浄化された環境を必要とする。しかし、本発明の一態様の発光モジュールの作製方法においては、発光素子の形成後であって拡散反射層の形成前に、発光素子を封止する。したがって、発光素子の形成工程に比べて清浄でない環境下で拡散反射層を形成できる。その結果、簡略化された製造設備を用いて、光の取り出し効率が改善された信頼性に優れた発光モジュールを提供できる。
【０１７１】
（実施の形態４）
本実施の形態では、本発明の一態様の発光モジュールに用いることができる発光素子の構成について説明する。具体的には、一対の電極に発光性の有機化合物を含む層が挟持された発光素子の一例について、図６を参照して説明する。
【０１７２】
本実施の形態で例示する発光素子は、第１の電極、第２の電極及び第１の電極と第２の電極の間に発光性の有機化合物を含む層を備える。第１の電極または第２の電極のいずれか一方は陽極、他方は陰極として機能する。ＥＬ層は第１の電極と第２の電極の間に設けられ、該ＥＬ層の構成は第１の電極と第２の電極の材質に合わせて適宜選択すればよい。以下に発光素子の構成の一例を例示するが、発光素子の構成がこれに限定されないことはいうまでもない。
【０１７３】
＜発光素子の構成例１．＞
発光素子の構成の一例を図６（Ａ）に示す。図６（Ａ）に示す発光素子は、陽極１１０１と陰極１１０２の間にＥＬ層が挟まれている。
【０１７４】
陽極１１０１と陰極１１０２の間に、発光素子の閾値電圧より高い電圧を印加すると、ＥＬ層に陽極１１０１の側から正孔が注入され、陰極１１０２の側から電子が注入される。注入された電子と正孔はＥＬ層において再結合し、ＥＬ層に含まれる発光物質が発光する。
【０１７５】
本明細書においては、両端から注入された電子と正孔が再結合する領域を１つ有する層または積層体を発光ユニットという。よって、当該発光素子の構成例１は発光ユニットを１つ備えるということができる。
【０１７６】
発光ユニット１１０３は、少なくとも発光物質を含む発光層を１つ以上備えていればよく、発光層以外の層と積層された構造であっても良い。発光層以外の層としては、例えば正孔注入性の高い物質、正孔輸送性の高い物質、正孔輸送性に乏しい（ブロッキングする）物質、電子輸送性の高い物質、電子注入性の高い物質、並びにバイポーラ性（電子及び正孔の輸送性の高い）の物質等を含む層が挙げられる。
【０１７７】
発光ユニット１１０３の具体的な構成の一例を図６（Ｂ）に示す。図６（Ｂ）に示す発光ユニット１１０３は、正孔注入層１１１３、正孔輸送層１１１４、発光層１１１５、電子輸送層１１１６、並びに電子注入層１１１７が陽極１１０１側からこの順に積層されている。
【０１７８】
＜発光素子の構成例２．＞
発光素子の構成の他の一例を図６（Ｃ）に示す。図６（Ｃ）に例示する発光素子は、陽極１１０１と陰極１１０２の間に発光ユニット１１０３を含むＥＬ層が挟まれている。さらに、陰極１１０２と発光ユニット１１０３との間には中間層１１０４が設けられている。なお、当該発光素子の構成例２の発光ユニット１１０３には、上述の発光素子の構成例１が備える発光ユニットと同様の構成が適用可能であり、詳細については、発光素子の構成例１の記載を参酌できる。
【０１７９】
中間層１１０４は少なくとも電荷発生領域を含んで形成されていればよく、電荷発生領域以外の層と積層された構成であってもよい。例えば、第１の電荷発生領域１１０４ｃ、電子リレー層１１０４ｂ、及び電子注入バッファー１１０４ａが陰極１１０２側から順次積層された構造を適用することができる。
【０１８０】
中間層１１０４における電子と正孔の挙動について説明する。陽極１１０１と陰極１１０２の間に、発光素子の閾値電圧より高い電圧を印加すると、第１の電荷発生領域１１０４ｃにおいて、正孔と電子が発生し、正孔は陰極１１０２へ移動し、電子は電子リレー層１１０４ｂへ移動する。電子リレー層１１０４ｂは電子輸送性が高く、第１の電荷発生領域１１０４ｃで生じた電子を電子注入バッファー１１０４ａに速やかに受け渡す。電子注入バッファー１１０４ａは発光ユニット１１０３に電子を注入する障壁を緩和し、発光ユニット１１０３への電子注入効率を高める。従って、第１の電荷発生領域１１０４ｃで発生した電子は、電子リレー層１１０４ｂと電子注入バッファー１１０４ａを経て、発光ユニット１１０３のＬＵＭＯ準位に注入される。
【０１８１】
また、電子リレー層１１０４ｂは、第１の電荷発生領域１１０４ｃを構成する物質と電子注入バッファー１１０４ａを構成する物質が界面で反応し、互いの機能が損なわれてしまう等の相互作用を防ぐことができる。
【０１８２】
当該発光素子の構成例２の陰極に用いることができる材料の選択の幅は、構成例１の陰極に用いることができる材料の選択の幅に比べて、広い。なぜなら、構成例２の陰極は中間層が発生する正孔を受け取ればよく、仕事関数が比較的大きな材料を適用できるからである。
【０１８３】
＜発光素子の構成例３．＞
発光素子の構成の他の一例を図６（Ｄ）に示す。図６（Ｄ）に例示する発光素子は、陽極１１０１と陰極１１０２の間に２つの発光ユニットが設けられたＥＬ層を備えている。さらに、第１の発光ユニット１１０３ａと、第２の発光ユニット１１０３ｂとの間には中間層１１０４が設けられている。
【０１８４】
なお、陽極と陰極の間に設ける発光ユニットの数は２つに限定されない。図６（Ｅ）に例示する発光素子は、発光ユニット１１０３が複数積層された構造、所謂、タンデム型の発光素子の構成を備える。但し、例えば陽極と陰極の間にｎ（ｎは２以上の自然数）層の発光ユニット１１０３を設ける場合には、ｍ（ｍは自然数、１以上（ｎ−１）以下）番目の発光ユニットと、（ｍ＋１）番目の発光ユニットとの間に、それぞれ中間層１１０４を設ける構成とする。
【０１８５】
また、当該発光素子の構成例３の発光ユニット１１０３には、上述の発光素子の構成例１と同様の構成を適用することが可能であり、また当該発光素子の構成例３の中間層１１０４には、上述の発光素子の構成例２と同様の構成が適用可能である。よって、詳細については、発光素子の構成例１、または発光素子の構成例２の記載を参酌できる。
【０１８６】
発光ユニットの間に設けられた中間層１１０４における電子と正孔の挙動について説明する。陽極１１０１と陰極１１０２の間に、発光素子の閾値電圧より高い電圧を印加すると、中間層１１０４において正孔と電子が発生し、正孔は陰極１１０２側に設けられた発光ユニットへ移動し、電子は陽極側に設けられた発光ユニットへ移動する。陰極側に設けられた発光ユニットに注入された正孔は、陰極側から注入された電子と再結合し、当該発光ユニットに含まれる発光物質が発光する。また、陽極側に設けられた発光ユニットに注入された電子は、陽極側から注入された正孔と再結合し、当該発光ユニットに含まれる発光物質が発光する。よって、中間層１１０４において発生した正孔と電子は、それぞれ異なる発光ユニットにおいて発光に至る。
【０１８７】
なお、発光ユニット同士を接して設けることで、両者の間に中間層と同じ構成が形成される場合は、発光ユニット同士を接して設けることができる。具体的には、発光ユニットの一方の面に電荷発生領域が形成されていると、当該電荷発生領域は中間層の第１の電荷発生領域として機能するため、発光ユニット同士を接して設けることができる。
【０１８８】
発光素子の構成例１乃至構成例３は、互いに組み合わせて用いることができる。例えば、発光素子の構成例３の陰極と発光ユニットの間に中間層を設けることもできる。
【０１８９】
＜発光素子に用いることができる材料＞
次に、上述した構成を備える発光素子に用いることができる具体的な材料について、陽極、陰極、並びにＥＬ層の順に説明する。
【０１９０】
＜陽極に用いることができる材料＞
陽極１１０１は導電性を有する金属、合金、電気伝導性化合物、およびこれらの混合物等の単層または積層体で構成される。特に、仕事関数の大きい（具体的には４．０ｅＶ以上）の材料をＥＬ層に接する構成が好ましい。
【０１９１】
金属、または合金材料としては、例えば、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、チタン（Ｔｉ）等の金属材料またはこれらを含む合金材料が挙げられる。
【０１９２】
電気伝導性化合物としては、例えば、金属材料の酸化物、金属材料の窒化物、導電性高分子が挙げられる。
【０１９３】
金属材料の酸化物の具体例として、インジウム−錫酸化物（ＩＴＯ：Ｉｎｄｉｕｍ  Ｔｉｎ  Ｏｘｉｄｅ）、珪素若しくは酸化珪素を含有したインジウム−錫酸化物、チタンを含有したインジウム−錫酸化物、インジウム−チタン酸化物、インジウム−タングステン酸化物、インジウム−亜鉛酸化物、タングステン及を含有したインジウム−亜鉛酸化物等が挙げられる。また、モリブデン酸化物、バナジウム酸化物、ルテニウム酸化物、タングステン酸化物、マンガン酸化物、チタン酸化物等が挙げられる。
【０１９４】
金属材料の酸化物を含む膜は、通常スパッタリング法により成膜されるが、ゾル−ゲル法などを応用して作製しても構わない。例えば、インジウム−亜鉛酸化物膜は、酸化インジウムに対し１ｗｔ％以上２０ｗｔ％以下の酸化亜鉛を加えたターゲットを用いてスパッタリング法により形成することができる。また、酸化タングステン及び酸化亜鉛を含有した酸化インジウム膜は、酸化インジウムに対し酸化タングステンを０．５ｗｔ％以上５ｗｔ％以下、酸化亜鉛を０．１ｗｔ％以上１ｗｔ％以下含有したターゲットを用いてスパッタリング法により形成することができる。
【０１９５】
金属材料の窒化物の具体例として、窒化チタン、窒化タンタル等が挙げられる。
【０１９６】
導電性高分子の具体例として、ポリ（３，４−エチレンジオキシチオフェン）／ポリ（スチレンスルホン酸）（ＰＥＤＯＴ／ＰＳＳ）、ポリアニリン／ポリ（スチレンスルホン酸）（ＰＡｎｉ／ＰＳＳ）等が挙げられる。
【０１９７】
なお、陽極１１０１と接して第２の電荷発生領域を設ける場合には、仕事関数の大きさを考慮せずに様々な導電性材料を陽極１１０１に用いることができる。具体的には、仕事関数の大きい材料だけでなく、仕事関数の小さい材料を用いることもできる。第２の電荷発生領域を構成する材料については、第１の電荷発生領域と共に後述する。
【０１９８】
＜陰極に用いることができる材料＞
陰極１１０２に接して第１の電荷発生領域１１０４ｃを、発光ユニット１１０３との間に設ける場合、陰極１１０２は仕事関数の大小に関わらず様々な導電性材料を用いることができる。
【０１９９】
なお、陰極１１０２および陽極１１０１のうち少なくとも一方を、可視光を透過する導電膜を用いて形成する。例えば、陰極１１０２または陽極１１０１の一方を、可視光を透過する導電膜を用いて形成し、他方を、可視光を反射する導電膜を用いて形成すると、一方の面に光を射出する発光素子を構成できる。また、陰極１１０２および陽極１１０１の両方を、可視光を透過する導電膜を用いて形成すると、両方の面に光を射出する発光素子を構成できる。
【０２００】
可視光を透過する導電膜としては、例えば、インジウム−錫酸化物（ＩＴＯ：Ｉｎｄｉｕｍ  Ｔｉｎ  Ｏｘｉｄｅ）、珪素若しくは酸化珪素を含有したインジウム−錫酸化物、チタンを含有したインジウム−錫酸化物、インジウム−チタン酸化物、インジウム−タングステン酸化物、インジウム−亜鉛酸化物、タングステン及を含有したインジウム−亜鉛酸化物等が挙げられる。また、光を透過する程度（好ましくは、５ｎｍ以上３０ｎｍ以下程度）の金属薄膜を用いることもできる。
【０２０１】
可視光を反射する導電膜としては、例えば金属を用いれば良く、具体的には、銀、アルミニウム、白金、金、銅等の金属材料またはこれらを含む合金材料が挙げられる。銀を含む合金としては、銀−ネオジム合金、マグネシウム−銀等を挙げることができる。アルミニウムの合金としては、アルミニウム−ニッケル−ランタン合金、アルミニウム−チタン合金、アルミニウム−ネオジム合金等が挙げられる。
【０２０２】
＜ＥＬ層に用いることができる材料＞
上述した発光ユニット１１０３を構成する各層に用いることができる材料について、以下に具体例を示す。
【０２０３】
正孔注入層は、正孔注入性の高い物質を含む層である。正孔注入性の高い物質としては、例えば、モリブデン酸化物やバナジウム酸化物、ルテニウム酸化物、タングステン酸化物、マンガン酸化物等を用いることができる。この他、フタロシアニン（略称：Ｈ２Ｐｃ）や銅フタロシアニン（略称：ＣｕＰｃ）等のフタロシアニン系の化合物、或いはポリ（３，４−エチレンジオキシチオフェン）／ポリ（スチレンスルホン酸）（ＰＥＤＯＴ／ＰＳＳ）等の高分子等によっても正孔注入層を形成することができる。
【０２０４】
なお、第２の電荷発生領域を用いて正孔注入層を形成してもよい。正孔注入層に第２の電荷発生領域を用いると、仕事関数を考慮せずに様々な導電性材料を陽極１１０１に用いることができるのは前述の通りである。第２の電荷発生領域を構成する材料については第１の電荷発生領域と共に後述する。
【０２０５】
＜正孔輸送層＞
正孔輸送層は、正孔輸送性の高い物質を含む層である。正孔輸送層は、単層に限られず正孔輸送性の高い物質を含む層を二層以上積層したものでもよい。電子よりも正孔の輸送性の高い物質であればよく、特に１０−６ｃｍ２／Ｖｓ以上の正孔移動度を有する物質が、発光素子の駆動電圧を低減できるため好ましい。
【０２０６】
正孔輸送性の高い物質としては、芳香族アミン化合物（例えば、４，４’−ビス［Ｎ−（１−ナフチル）−Ｎ−フェニルアミノ］ビフェニル（略称：ＮＰＢまたはα−ＮＰＤ））やカルバゾール誘導体（例えば、９−［４−（１０−フェニル−９−アントラセニル）フェニル］−９Ｈ−カルバゾール（略称：ＣｚＰＡ））などが挙げられる。また、高分子化合物（例えば、ポリ（Ｎ−ビニルカルバゾール）（略称：ＰＶＫ））等を用いることができる。
【０２０７】
＜発光層＞
発光層は、発光物質を含む層である。発光層は、単層に限られず発光物質を含む層を二層以上積層したものでもよい。発光物質は蛍光性化合物や、燐光性化合物を用いることができる。発光物質に燐光性化合物を用いると、発光素子の発光効率を高められるため好ましい。
【０２０８】
発光物質は蛍光性化合物（例えば、クマリン５４５Ｔ）や燐光性化合物（例えば、トリス（２−フェニルピリジナト）イリジウム（ＩＩＩ）（略称：Ｉｒ（ｐｐｙ）３））等を用いることができる。
【０２０９】
発光物質は、ホスト材料に分散させて用いるのが好ましい。ホスト材料としては、その励起エネルギーが、発光物質の励起エネルギーよりも大きなものが好ましい。
【０２１０】
ホスト材料として用いることができる材料としては、上述の正孔輸送性の高い物質（例えば、芳香族アミン化合物、カルバゾール誘導体、高分子化合物等）、後述の電子輸送性の高い物質（例えば、キノリン骨格またはベンゾキノリン骨格を有する金属錯体、オキサゾール系やチアゾール系配位子を有する金属錯体等）などを用いることができる。
【０２１１】
＜電子輸送層＞
電子輸送層は、電子輸送性の高い物質を含む層である。電子輸送層は、単層に限られず電子輸送性の高い物質を含む層を二層以上積層したものでもよい。正孔よりも電子の輸送性の高い物質であればよく、特に１０−６ｃｍ２／Ｖｓ以上の電子移動度を有する物質が、発光素子の駆動電圧を低減できるため好ましい。
【０２１２】
電子輸送性の高い物質としては、キノリン骨格またはベンゾキノリン骨格を有する金属錯体（例えば、トリス（８−キノリノラト）アルミニウム（略称：Ａｌｑ））、オキサゾール系やチアゾール系配位子を有する金属錯体（例えば、ビス［２−（２−ヒドロキシフェニル）ベンズオキサゾラト］亜鉛（略称：Ｚｎ（ＢＯＸ）２））、その他の化合物（例えば、バソフェナントロリン（略称：ＢＰｈｅｎ））などが挙げられる。また、高分子化合物（例えば、ポリ［（９，９−ジヘキシルフルオレン−２，７−ジイル）−ｃｏ−（ピリジン−３，５−ジイル）］（略称：ＰＦ−Ｐｙ））等を用いることができる。
【０２１３】
＜電子注入層＞
電子注入層は、電子注入性の高い物質を含む層である。電子注入層は、単層に限られず電子注入性の高い物質を含む層を二層以上積層したものでもよい。電子注入層を設ける構成とすることで陰極１１０２からの電子の注入効率が高まり、発光素子の駆動電圧を低減できるため好ましい。
【０２１４】
電子注入性の高い物質としては、アルカリ金属（例えば、リチウム（Ｌｉ）、セシウム（Ｃｓ））、アルカリ土類金属（例えば、カルシウム（Ｃａ））、またはこれらの化合物（例えば、酸化物（具体的には酸化リチウム等）、炭酸塩（具体的には炭酸リチウムや炭酸セシウム等）、ハロゲン化物（具体的にはフッ化リチウム（ＬｉＦ）、フッ化セシウム（ＣｓＦ）、フッ化カルシウム（ＣａＦ２）））などが挙げられる。
【０２１５】
また、電子注入性の高い物質を含む層を電子輸送性の高い物質とドナー性物質を含む層（具体的には、Ａｌｑ中にマグネシウム（Ｍｇ）を含有させたものなど）で形成してもよい。なお、電子輸送性の高い物質に対するドナー性物質を添加量の質量比は０．００１以上０．１以下の比率が好ましい。
【０２１６】
ドナー性の物質としては、アルカリ金属、アルカリ土類金属、希土類金属、またはこれらの化合物の他、テトラチアナフタセン（略称：ＴＴＮ）、ニッケロセン、デカメチルニッケロセン等の有機化合物を用いることもできる。
【０２１７】
＜電荷発生領域に用いることができる材料＞
第１の電荷発生領域１１０４ｃ、及び第２の電荷発生領域は、正孔輸送性の高い物質とアクセプター性物質を含む領域である。なお、電荷発生領域は、同一膜中に正孔輸送性の高い物質とアクセプター性物質を含有する場合だけでなく、正孔輸送性の高い物質を含む層とアクセプター性物質を含む層とが積層されていても良い。但し、第１の電荷発生領域を陰極側に設ける積層構造の場合には、正孔輸送性の高い物質を含む層が陰極１１０２と接する構造となり、第２の電荷発生領域を陽極側に設ける積層構造の場合には、アクセプター性物質を含む層が陽極１１０１と接する構造となる。
【０２１８】
なお、電荷発生領域において、正孔輸送性の高い物質に対して質量比で、０．１以上４．０以下の比率でアクセプター性物質を添加することが好ましい。
【０２１９】
電荷発生領域に用いるアクセプター性物質としては、遷移金属酸化物や元素周期表における第４族乃至第８族に属する金属の酸化物を挙げることができる。具体的には、酸化モリブデンが特に好ましい。なお、酸化モリブデンは、吸湿性が低いという特徴を有している。
【０２２０】
また、電荷発生領域に用いる正孔輸送性の高い物質としては、芳香族アミン化合物、カルバゾール誘導体、芳香族炭化水素、高分子化合物（オリゴマー、デンドリマー、ポリマー等）など、種々の有機化合物を用いることができる。具体的には、１０−６ｃｍ２／Ｖｓ以上の正孔移動度を有する物質であることが好ましい。但し、電子よりも正孔の輸送性の高い物質であれば、これら以外のものを用いてもよい。
【０２２１】
＜電子リレー層に用いることができる材料＞
電子リレー層１１０４ｂは、第１の電荷発生領域１１０４ｃにおいてアクセプター性物質がひき抜いた電子を速やかに受け取ることができる層である。従って、電子リレー層１１０４ｂは、電子輸送性の高い物質を含む層であり、またそのＬＵＭＯ準位は、第１の電荷発生領域１１０４ｃにおけるアクセプター性物質のアクセプター準位と、当該電子リレー層が接する発光ユニット１１０３のＬＵＭＯ準位との間に位置する。具体的には、およそ−５．０ｅＶ以上−３．０ｅＶ以下とするのが好ましい。
【０２２２】
電子リレー層１１０４ｂに用いる物質としては、ペリレン誘導体（例えば、３，４，９，１０−ペリレンテトラカルボン酸二無水物（略称：ＰＴＣＤＡ））や、含窒素縮合芳香族化合物（例えば、ピラジノ［２，３−ｆ］［１，１０］フェナントロリン−２，３−ジカルボニトリル（略称：ＰＰＤＮ））などが挙げられる。
【０２２３】
なお、含窒素縮合芳香族化合物は、安定な化合物であるため電子リレー層１１０４ｂに用いる物質として好ましい。さらに、含窒素縮合芳香族化合物のうち、シアノ基やフルオロ基などの電子吸引基を有する化合物を用いることにより、電子リレー層１１０４ｂにおける電子の受け取りがさらに容易になるため、好ましい。
【０２２４】
＜電子注入バッファーに用いることができる材料＞
電子注入バッファーは、電子注入性の高い物質を含む層である。電子注入バッファー１１０４ａは、第１の電荷発生領域１１０４ｃから発光ユニット１１０３への電子の注入を容易にする層である。電子注入バッファー１１０４ａを第１の電荷発生領域１１０４ｃと発光ユニット１１０３の間に設けることにより、両者の注入障壁を緩和することができる。
【０２２５】
電子注入性が高い物質としては、アルカリ金属、アルカリ土類金属、希土類金属、またはこれらの化合物などが挙げられる。
【０２２６】
また、電子注入性の高い物質を含む層を電子輸送性の高い物質とドナー性物質を含む層で形成してもよい。
【０２２７】
＜発光素子の作製方法＞
発光素子の作製方法の一態様について説明する。第１の電極上にこれらの層を適宜組み合わせてＥＬを形成する。ＥＬ層は、それに用いる材料に応じて種々の方法（例えば、乾式法や湿式法等）を用いることができ。例えば、真空蒸着法、転写法、印刷法、インクジェット法またはスピンコート法などを選んで用いればよい。また、各層で異なる方法を用いて形成してもよい。ＥＬ層上に第２の電極を形成し、発光素子を作製する。
【０２２８】
以上のような材料を組み合わせることにより、本実施の形態に示す発光素子を作製することができる。この発光素子からは、上述した発光物質からの発光が得られ、その発光色は発光物質の種類を変えることにより選択できる。
【０２２９】
また、発光色の異なる複数の発光物質を用いることにより、発光スペクトルの幅を拡げて、例えば白色発光を得ることもできる。白色発光を得る場合には、例えば、発光物質を含む層を少なくとも２つ備える構成とし、それぞれの層を互いに補色の関係にある色を呈する光を発するように構成すればよい。具体的な補色の関係としては、例えば青色と黄色、あるいは青緑色と赤色等が挙げられる。
【０２３０】
さらに、演色性の良い白色発光を得る場合には、発光スペクトルが可視光全域に拡がるものが好ましく、例えば、一つの発光素子が、青色を呈する光を発する層、緑色を呈する光を発する層、赤色を呈する光を発する層を備える構成とすればよい。
【０２３１】
なお、本実施の形態は、本明細書で示す他の実施の形態と適宜組み合わせることができる。
【０２３２】
（実施の形態５）
本実施の形態では、本発明の一態様の発光モジュールを搭載した発光装置の一例について、図７を用いて説明する。具体的には照明に用いる発光装置（照明装置または照明器具）について説明する。
【０２３３】
本発明の一態様では、発光部が曲面を有する照明装置を実現することもできる。
【０２３４】
本発明の一態様は、自動車の照明にも適用することができ、例えば、ダッシュボードや、天井等に照明を容易に設置することもできる。
【０２３５】
図７（Ａ）では、本発明の一態様を適用した、室内の天井に設ける照明装置９０１、壁面に設ける照明装置９０４及び卓上照明器具９０３を示す。発光装置は大面積化も可能であるため、大面積の照明装置として用いることができる。
【０２３６】
図７（Ｂ）に別の照明装置の例を示す。図７（Ｂ）に示す卓上照明装置は、照明部９５０１、支柱９５０３、支持台９５０５等を含む。照明部９５０１は、本発明の一態様の発光モジュールを含む。このように、本発明の一態様では、曲面を有する照明装置を実現することができる。
【符号の説明】
【０２３７】
１００    発光モジュール
１０１    素子基板
１０１ａ    ガラス層
１０１ｂ    基材
１０２    封止基板
１０３    端子
１０４    端子
１１０    発光素子
１１１    電極
１１２    電極
１１３    有機化合物を含む層
１１４    隔壁
１２０    拡散反射層
１２０ａ    粒子
１２０ｂ    母材
１２１    補助電極
１２２    補助電極
１２３    構造物
１２５    接続層
１３０    空間
１３１    シール材
９０１    照明装置
９０３    卓上照明器具
９０４    照明装置
１１０１    陽極
１１０２    陰極
１１０３    発光ユニット
１１０３ａ    発光ユニット
１１０３ｂ    発光ユニット
１１０４    中間層
１１０４ａ    電子注入バッファー
１１０４ｂ    電子リレー層
１１０４ｃ    電荷発生領域
１１１３    正孔注入層
１１１４    正孔輸送層
１１１５    発光層
１１１６    電子輸送層
１１１７    電子注入層
９５０１    照明部
９５０３    支柱
９５０５    支持台
【図１】
2013101927.tif 000003
【図２】
2013101927.tif 000004
【図３】
2013101927.tif 000005
【図４】
2013101927.tif 000006
【図５】
2013101927.tif 000007
【図６】
2013101927.tif 000008
【図７】
2013101927.tif 000009